(57)【要約】【課題】ドライ路面およびウェット路面におけるグリップ性能と低転がり性能と耐摩耗性能とを更に高次元にバランスよく両立した空気入りタイヤを提供する。【解決手段】トレッド部１に主溝２１を備えた空気入りタイヤにおいて、主溝２１の面積比率を２０％〜３０％にし、主溝２１の溝深さを６ｍｍ〜９ｍｍにし、トレッド部１を構成するトレッド用ゴム組成物として、変性ジエン系ゴム１００質量部に対して、シリカ５０質量部〜１５０質量部と、軟化点が６０℃〜１５０℃である芳香族変性テルペン樹脂５質量部〜１５質量部とが配合され、更に、シランカップリング剤がシリカ量に対して５質量％〜１５質量％、且つ、炭素数が７〜２０であるアルキル基を有するアルキルトリエトキシシランがシリカ量に対して０．１質量％〜２０質量％配合されたものを用いる。【選択図】図１
2019104484.tif 000002
【特許請求の範囲】
【請求項１】
タイヤ周方向に延在して環状をなすトレッド部と、該トレッド部の両側に配置された一対のサイドウォール部とを備え、前記トレッド部の表面にタイヤ周方向に延在する主溝を備えた空気入りタイヤにおいて、
接地面積に対する前記主溝の面積比率が２０％〜３０％であり、前記主溝の溝深さが６ｍｍ〜９ｍｍであり、
前記トレッド部を構成するトレッド用ゴム組成物は、少なくとも片末端を変性しているジエン系ゴム１００質量部に対して、シリカ５０質量部〜１５０質量部と、軟化点が６０℃〜１５０℃である芳香族変性テルペン樹脂５質量部〜１５質量部とが配合され、更に、シランカップリング剤が前記シリカ量に対して５質量％〜１５質量％、且つ、炭素数が７〜２０であるアルキル基を有するアルキルトリエトキシシランが前記シリカ量に対して０．１質量％〜２０質量％配合されたことを特徴とする空気入りタイヤ。
【請求項２】
前記シリカとして、ＣＴＡＢ吸着比表面積が１４４ｍ2 ／ｇ〜１７６ｍ2 ／ｇである第一のシリカとＣＴＡＢ吸着比表面積が１８０ｍ2 ／ｇ〜２２０ｍ2 ／ｇである第二のシリカとが併用され、前記第一のシリカの配合量ｘと前記第二のシリカの配合量ｙとの比ｘ：ｙが１：１〜１：３であることを特徴とする請求項１に記載の空気入りタイヤ。
【請求項３】
前記ジエン系ゴムがアルコキシ基で置換された１つ以上のシリル基と窒素原子とを含む化合物により変性された変性ゴムを含むことを特徴とする請求項１または２に記載の空気入りタイヤ。
【発明の詳細な説明】
【技術分野】
【０００１】
本発明は、トレッド部の表面にタイヤ周方向に延在する主溝を備えた空気入りタイヤに関する。
【背景技術】
【０００２】
近年、空気入りタイヤを構成するゴム組成物に関して、ドライ路面およびウェット路面におけるグリップ性能、低転がり性能、耐摩耗性等の性能を高次元で両立するための様々な対策が提案されている（例えば、特許文献１を参照）。一般的に、これら性能のうちグリップ性能については、例えば、空気入りタイヤのトレッド部を構成するトレッド用ゴム組成物にガラス転移温度の高いスチレンブタジエンゴムや粒径の小さい無機充填剤を多量に配合することで向上できることが知られている。しかしながら、このような配合では転がり特性が悪化するという問題がある。そこで、無機充填剤として用いるシリカの配合比率を多くすることで転がり特性の悪化を防止することも提案されているが、シリカの配合比率が高いと耐摩耗性能が低下する恐れがあり、これら性能を両立することが困難であるという問題がある。そのため、トレッド用ゴム組成物の配合を最適化して、ドライ路面およびウェット路面におけるグリップ性能と低転がり性能と耐摩耗性能とを更に高次元にバランスよく両立する対策が求められている。
【先行技術文献】
【特許文献】
【０００３】
【特許文献１】特開２００９‐０９１４９８号公報
【発明の概要】
【発明が解決しようとする課題】
【０００４】
本発明の目的は、ドライ路面およびウェット路面におけるグリップ性能と低転がり性能と耐摩耗性能とを更に高次元にバランスよく両立した空気入りタイヤを提供することにある。
【課題を解決するための手段】
【０００５】
上記目的を達成する本発明の空気入りタイヤは、タイヤ周方向に延在して環状をなすトレッド部と、該トレッド部の両側に配置された一対のサイドウォール部とを備え、前記トレッド部の表面にタイヤ周方向に延在する主溝を備えた空気入りタイヤにおいて、接地面積に対する前記主溝の面積比率が２０％〜３０％であり、前記主溝の溝深さが６ｍｍ〜９ｍｍであり、前記トレッド部を構成するトレッド用ゴム組成物は、少なくとも片末端を変性しているジエン系ゴム１００質量部に対して、シリカ５０質量部〜１５０質量部と、軟化点が６０℃〜１５０℃である芳香族変性テルペン樹脂５質量部〜１５質量部とが配合され、更に、シランカップリング剤が前記シリカ量に対して５質量％〜１５質量％、且つ、炭素数が７〜２０であるアルキル基を有するアルキルトリエトキシシランが前記シリカ量に対して０．１質量％〜２０質量％配合されたことを特徴とする。
【発明の効果】
【０００６】
本発明では、トレッド用ゴム組成物が上述の配合であるため、グリップ性能と低転がり性能と耐摩耗性能とをバランスよく両立することができる。特に、このトレッド用ゴム組成物を、主溝の面積比率と溝深さとが上述の範囲であるトレッド部に採用することで、上述の性能を効果的に発揮することができる。また、この主溝の構造によって、通過音を低減することもできる。
【０００７】
本発明では、シリカとして、ＣＴＡＢ吸着比表面積が１４４ｍ2 ／ｇ〜１７６ｍ2 ／ｇである第一のシリカとＣＴＡＢ吸着比表面積が１８０ｍ2 ／ｇ〜２２０ｍ2 ／ｇである第二のシリカとを併用し、第一のシリカの配合量ｘと第二のシリカの配合量ｙとの比ｘ：ｙを１：１〜１：３にすることが好ましい。これにより、トレッド用ゴム組成物の物性が更に良好になり、グリップ性能と低転がり性能と耐摩耗性能とをバランスよく両立するには有利になる。
【０００８】
本発明では、ジエン系ゴムがアルコキシ基で置換された１つ以上のシリル基と窒素原子とを含む化合物により変性された変性ゴムを含むことが好ましい。これにより、トレッド用ゴム組成物の物性が更に良好になり、グリップ性能と低転がり性能と耐摩耗性能とをバランスよく両立するには有利になる。
【０００９】
本発明において、「接地面積」とは、タイヤを正規リムにリム組みして正規内圧を充填した状態で平面上に垂直に置いて正規荷重を加えたときのタイヤ軸方向の両端部（接地端）の間の接地領域の面積である。「正規リム」とは、タイヤが基づいている規格を含む規格体系において、当該規格がタイヤ毎に定めるリムであり、例えば、ＪＡＴＭＡであれば標準リム、ＴＲＡであれば“Ｄｅｓｉｇｎ  Ｒｉｍ”、或いはＥＴＲＴＯであれば“Ｍｅａｓｕｒｉｎｇ  Ｒｉｍ”とする。「正規内圧」とは、タイヤが基づいている規格を含む規格体系において、各規格がタイヤ毎に定めている空気圧であり、ＪＡＴＭＡであれば最高空気圧、ＴＲＡであれば表“ＴＩＲＥ  ＲＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ”に記載の最大値、ＥＴＲＴＯであれば“ＩＮＦＬＡＴＩＯＮ  ＰＲＥＳＳＵＲＥ”であるが、タイヤが乗用車用である場合には１８０ｋＰａとする。「正規荷重」は、タイヤが基づいている規格を含む規格体系において、各規格がタイヤ毎に定めている荷重であり、ＪＡＴＭＡであれば最大負荷能力、ＴＲＡであれば表“ＴＩＲＥ  ＲＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ”に記載の最大値、ＥＴＲＴＯであれば“ＬＯＡＤ  ＣＡＰＡＣＩＴＹ”であるが、タイヤが乗用車用である場合には前記荷重の８８％に相当する荷重とする。
【図面の簡単な説明】
【００１０】
【図１】本発明の実施形態からなる空気入りタイヤの子午線断面図である。
【図２】本発明の空気入りタイヤのトレッド部の一例を模式的に示す正面図である。
【発明を実施するための形態】
【００１１】
以下、本発明の構成について添付の図面を参照しながら詳細に説明する。
【００１２】
図１に示すように、本発明の空気入りタイヤは、タイヤ周方向に延在して環状をなすトレッド部１と、このトレッド部１の両側に配置された一対のサイドウォール部２と、サイドウォール部２のタイヤ径方向内側に配置された一対のビード部３とを備えている。尚、図１において、符号ＣＬはタイヤ赤道を示し、符号Ｅは接地端を示す。
【００１３】
左右一対のビード部３間にはカーカス層４が装架されている。このカーカス層４は、タイヤ径方向に延びる複数本の補強コードを含み、各ビード部３に配置されたビードコア５の廻りに車両内側から外側に折り返されている。また、ビードコア５の外周上にはビードフィラー６が配置され、このビードフィラー６がカーカス層４の本体部と折り返し部とにより包み込まれている。一方、トレッド部１におけるカーカス層４の外周側には複数層（図１では２層）のベルト層７が埋設されている。各ベルト層７は、タイヤ周方向に対して傾斜する複数本の補強コードを含み、かつ層間で補強コードが互いに交差するように配置されている。これらベルト層７において、補強コードのタイヤ周方向に対する傾斜角度は例えば１０°〜４０°の範囲に設定されている。更に、ベルト層７の外周側にはベルト補強層８が設けられている。ベルト補強層８は、タイヤ周方向に配向する有機繊維コードを含む。ベルト補強層８において、有機繊維コードはタイヤ周方向に対する角度が例えば０°〜５°に設定されている。
【００１４】
トレッド部１におけるカーカス層４の外周側にはトレッドゴム層１１が配され、サイドウォール部２におけるカーカス層４の外周側（タイヤ幅方向外側）にはサイドゴム層１２が配され、ビード部３におけるカーカス層４の外周側（タイヤ幅方向外側）にはリムクッションゴム層１３が配されている。図示の例では、トレッドゴム層１１は、物性の異なる２種類のゴム層（キャップトレッドゴム層１１Ａおよびアンダートレッドゴム層１１Ｂ）をタイヤ径方向に積層した構造を有する。
【００１５】
本発明は、このような一般的な空気入りタイヤに適用されるが、その基本構造は上述の構造に限定されるものではない。
【００１６】
本発明の空気入りタイヤのトレッド部１の外表面には、タイヤ周方向に延びる複数本の主溝２１が必ず設けられる。尚、本発明において、「主溝」とは、タイヤ周方向に延在する溝幅が１０ｍｍ〜２０ｍｍの溝を指し、タイヤ周方向に延在する溝であっても溝幅が１０ｍｍ未満の細溝（例えば、図２の周方向細溝２４）は含まないものとする。この主溝２１は、溝深さが６ｍｍ〜９ｍｍ、好ましくは７ｍｍ〜８ｍｍに設定されている。また、接地面積に対する主溝２１の面積比率が２０％〜３０％、好ましくは２２％〜２８％になるように、主溝２１の本数や溝幅が設定されている。例えば、図２に示す例では、３本の主溝２１が設けられて、各主溝２１の溝幅が例えば１０ｍｍ〜２０ｍｍに設定されているので、主溝２１の溝面積比率が上述の範囲を満たしている。このように主溝２１の溝深さや面積比率を適度な範囲に設定することで、ドライ性能とウェット性能とをバランスよく両立し、且つ、耐摩耗性能も良好にすることができる。また、主溝２１は通過音の要因の一つであるので、上述の溝深さや面積比率によって通過音も低減することができる。主溝２１の溝深さが６ｍｍよりも小さいとウェット性能が低下する。主溝２１の溝深さが９ｍｍよりも大きいとドライ性能や耐摩耗性能が低下する。主溝２１の溝面積比率が２０％よりも小さいとウェット性能が低下する。主溝２１の溝面積比率が３０％よりも大きいとドライ性能や耐摩耗性能が低下する。
【００１７】
本発明では、主溝２１以外の溝の構造は特に限定されない。例えば、主溝２１によって区画された各陸部に、タイヤ幅方向に延在するラグ溝やサイプ、タイヤ周方向に延在する細溝やサイプなどを設けることもできる。これら主溝２１以外の溝は、所望するタイヤ性能に応じて適宜設けることができる。例えば、図２の例では、３本の主溝２１によって４列の陸部２２が区画されている。また、各主溝２１のタイヤ幅方向の一方側には、タイヤ幅方向に延在して、一端が主溝２１に連通し、他端が陸部２２内で終端する複数本のラグ溝２３がタイヤ周方向に間隔をおいて設けられている。更に、タイヤ幅方向の一方側のショルダー陸部（タイヤ幅方向最外側の陸部）には、タイヤ周方向に延在する周方向細溝２４と、この周方向細溝２４のタイヤ幅方向外側でタイヤ幅方向に延在する複数本のショルダーラグ溝２５と、周方向細溝２４に連通してタイヤ赤道ＣＬ側に向かってタイヤ幅方向に延在して陸部２２内で終端するラグ溝２６が設けられている。また、タイヤ幅方向の他方側のショルダー陸部には、主溝２１に連通せずにタイヤ幅方向に接地端Ｅを超えて延在するショルダーラグ溝２７が設けられている。図２のトレッドパターンは、本発明と組み合わせることでより優れたタイヤ性能を発揮するものである。
【００１８】
本発明において、トレッドゴム層１１の硬度は特に限定されないが、アンダートレッドゴム層１１Ｂの硬度を好ましくは７４〜８０、より好ましくは７５〜８０にし、キャップトレッドゴム層１１Ａの硬度を好ましくは６７〜７３、より好ましくは６８〜７２にするとよい。また、アンダートレッドゴム層１１Ｂの硬度をキャップトレッドゴム層１１Ａの硬度よりも高くし、これらの硬度差を好ましくは１０以内に設定するとよい。このように各部の硬度や硬度差を設定することで、優れたグリップ性能と耐摩耗性能とを高次元に両立することが可能になる。尚、「硬度」とは、ＪＩＳ  Ｋ６２５３に準拠して、デュロメータのタイプＡにより、温度２０℃の条件で測定したゴム硬さである。
【００１９】
本発明のトレッドゴム層１１（具体的には、キャップトレッドゴム層１１Ａ）を構成するゴム組成物（以下、「トレッド用ゴム組成物」と言う。）において、ゴム成分は変性ジエン系ゴムを必ず含む。ゴム成分全体を１００質量％としたとき、変性ジエン系ゴムの配合量は９０質量％以上、好ましくは１００質量％である。変性ジエン系ゴムとは、その高分子鎖の主鎖および／または末端にヘテロ原子を含む官能基を有するジエン系ゴムである。ジエン系ゴムとしては、例えばスチレンブタジエンゴム、ブタジエンゴム、天然ゴム、イソプレンゴム等が挙げられ、なかでもスチレンブタジエンゴムが好ましい。
【００２０】
変性ジエン系ゴムとしては、主鎖の少なくとも片末端、即ち、分子鎖の片末端または両末端に官能基を有するようにした溶液重合で製造した変性スチレンブタジエンゴムが好ましい。変性スチレンブタジエンゴムを配合することによりシリカとの親和性を高くし分散性を改良し、低転がり抵抗性およびウェットグリップ性能をより一層向上することができる。
【００２１】
変性ジエン系ゴムの官能基は、ヘテロ原子を含む官能基であり、シリカ表面のシラノール基と反応する化合物に由来する官能基が好ましい。ヘテロ原子としては、例えば酸素、窒素、ケイ素、硫黄が挙げられる。なかでも酸素、窒素、ケイ素が好ましい。ヘテロ原子を含む官能基としては、例えばヒドロキシ基、カルボキシ基、カルボニル基、アルデヒド基、エポキシ基、アミノ基、アミド基、シリル基、オキシシリル基、シラノール基、イソシアネート基、イソチオシアネート基等を例示することができる。
【００２２】
特に、本発明では、変性ジエン系ゴムが、アルコキシ基で置換された１つ以上のシリル基と窒素原子とを含む下記化学式（１）または化学式（２）で表される化合物により変性されているものを含むことが好ましい。アルコキシ基としては、メチル基が好ましい。
【００２３】
【化１】
2019104484.tif 000003
（尚、式（１），（２）において、Ｍｅはメチルを表す。）
【００２４】
本発明のトレッド用ゴム組成物は、シリカが必ず配合される。シリカを配合することでトレッド用ゴム組成物の強度を高めることができる。シリカの配合量は、上述のジエン系ゴム１００質量部に対して、５０質量部〜１５０質量部、好ましくは７０質量部〜１４０質量部である。シリカの配合量が５０質量部未満であると耐摩耗性能が悪化する。シリカの配合量が１５０質量部を超えると低転がり性能が悪化する。
【００２５】
本発明はＣＴＡＢ吸着比表面積の異なる２種類のシリカ、即ち、粒径の異なる２種類のシリカを併用することが好ましい。具体的には、ＣＴＡＢ吸着比表面積が１４４ｍ2 ／ｇ〜１７６ｍ2 ／ｇである第一のシリカとＣＴＡＢ吸着比表面積が１８０ｍ2 ／ｇ〜２２０ｍ2 ／ｇである第二のシリカとを併用するとよい。これらシリカの配合比率は、第一のシリカの配合量をｘ（質量部）とし、第二のシリカの配合量をｙ（質量部）としたとき、比ｘ：ｙを好ましくは１：１〜１：３、より好ましくは１：１．５〜１：２．５にするとよい。これにより、耐摩耗性能をより向上することができる。第二のシリカが第一のシリカよりも少ないとウェット性能が低下する。第二のシリカの配合量が第一のシリカの配合量の３倍を超えると低転がり性能が悪化する。本発明において、シリカのＣＴＡＢ吸着比表面積は、ＪＩＳ  Ｋ６２１７‐３に準拠して測定するものとする。
【００２６】
本発明のトレッド用ゴム組成物は、軟化点が６０℃〜１５０℃である芳香族変性テルペン樹脂が必ず配合される。芳香族変性テルペン樹脂は、テルペンと芳香族化合物とを重合することにより得られる。テルペンとしては、例えばα−ピネン、β−ピネン、ジペンテン、リモネンなどが例示される。芳香族化合物としては、例えばスチレン、α−メチルスチレン、ビニルトルエン、インデンなどが例示される。なかでも芳香族変性テルペン樹脂としてスチレン変性テルペン樹脂が好ましい。このような芳香族変性テルペン樹脂は、ジエン系ゴムとの相溶性が良好であるため、ゴム組成物の動的粘弾性を改質し、ウェットグリップ性能および発熱性を改良することができる。芳香族変性テルペン樹脂の配合量は５〜１５質量部、より好ましくは７質量部〜１３質量部である。芳香族変性テルペン樹脂の配合量が５質量部未満であるとウェット性能が低下する。芳香族変性テルペン樹脂の配合量が１５質量部を超えると低転がり性能が悪化する。また、芳香族変性テルペン樹脂の軟化点は、上記のように６０℃〜１５０℃であるが、好ましくは８０℃〜１３０℃にするとよい。芳香族変性テルペン樹脂の軟化点が６０℃未満であるとウェット性能が低下する。芳香族変性テルペン樹脂の軟化点が１５０℃を超えると低転がり性能が悪化する。
【００２７】
本発明のトレッド用ゴム組成物は、シランカップリング剤が必ず配合される。シランカップリング剤を配合することで、シリカの分散性を改善することができる。シランカップリング剤の配合量は、シリカ量に対して５質量％〜１５質量％、好ましくは７質量％〜１３質量％である。シランカップリング剤の配合量がシリカ量に対して５質量％未満であるとシリカの分散性を充分に改善することができない虞がある。シランカップリング剤の配合量がシリカ量に対して１５質量％を超えるとゴム組成物が早期加硫を起こしやすくなり成形加工性が悪化する虞がある。
【００２８】
シランカップリング剤としては、タイヤトレッド用ゴム組成物に使用可能なものであれば特に制限されるものではないが、例えば、ビス−（３−トリエトキシシリルプロピル）テトラサルファイド、ビス（３−トリエトキシシリルプロピル）ジサルファイド、３−トリメトキシシリルプロピルベンゾチアゾールテトラサルファイド、γ−メルカプトプロピルトリエトキシシラン、３−オクタノイルチオプロピルトリエトキシシラン等の硫黄含有シランカップリング剤を例示することができる。なかでもビス−（３−トリエトキシシリルプロピル）テトラサルファイドが好ましく、シリカとの親和性を高くしその分散性を改良することができる。これらシランカップリング剤は、単独で配合してもよいし、複数を組み合わせて配合してもよい。
【００２９】
本発明のトレッド用ゴム組成物は、炭素数が７〜２０であるアルキル基を有するアルキルトリエトキシシランが必ず配合される。このアルキルトリエトキシシランを配合することでシリカの凝集や、ゴム組成物の粘度上昇を抑制し、加工性、ウェット性能および耐摩耗性をより優れたものにすることができる。
【００３０】
アルキルトリエトキシシランに含まれるアルキル基の炭素数は上記のように７〜２０であるが、好ましくは７〜１５にするとよい。炭素数が７〜２０であるアルキル基としては、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基が挙げられる。なかでもジエン系ゴムとの相溶性の観点から、オクチル基、ノニル基がより好ましい。
【００３１】
アルキルトリエトキシシランの配合量は、シリカ量に対して０．１質量％〜２０質量％、好ましくは１質量％〜１０質量％である。アルキルトリエトキシシランの配合量が０．１重量％未満であると、ウェット性能および耐摩耗性を確保しながら粘度を小さくする効果が得られない。またアルキルトリエトキシシランの配合量が２０重量％を超えると、耐摩耗性が低下する虞がある。
【００３２】
本発明のトレッド用ゴム組成物には、上記以外の他の配合剤を添加することができる。他の配合剤としては、シリカ以外の充填材、各種可塑剤、（脂肪酸金属塩等の加工助剤）、加硫促進剤、老化防止剤、液状ポリマー、熱硬化性樹脂、熱可塑性樹脂など、一般的に空気入りタイヤ用ゴム組成物に使用される各種配合剤を例示することができる。これら配合剤の配合量は本発明の目的に反しない限り、従来の一般的な配合量にすることができる。また混練機としは、通常のゴム用混練機械、例えば、バンバリーミキサー、ニーダー、ロール等を使用することができる。
【００３３】
本発明のトレッド用ゴム組成物は、上記の配合によって、ドライ路面およびウェット路面におけるグリップ性能と低転がり性能と耐摩耗性能とをバランスよく両立することができる。そのため、主溝２１の面積比率と溝深さとが上述の範囲に設定されたトレッド部１に採用することで、上述の性能をより効果的に発揮することができ、これら性能を高次元でバランスよく両立することができる。
【００３４】
以下、実施例によって本発明を更に説明するが、本発明の範囲はこれらの実施例に限定されるものではない。
【実施例】
【００３５】
表１，２に示す配合からなる１９種類のトレッド用ゴム組成物（標準例１、比較例１〜９、実施例１〜９）を、それぞれ加硫促進剤および硫黄を除く配合成分を秤量し、１．７Ｌの密閉式バンバリーミキサーで５分間混練し、温度１５０℃でマスターバッチを放出し室温冷却した。その後、このマスターバッチを同じ１．７Ｌの密閉式バンバリーミキサーに供し、加硫促進剤及び硫黄を加え２分間混合してトレッド用ゴム組成物を調製した。
【００３６】
尚、表１，２において、Ｓ‐ＳＢＲ１〜３の配合量は、油展品のオイル分を除いた正味のゴム成分の配合量を記載した。また、アロマオイルの欄には、トレッド用ゴム組成物に配合したアロマオイルとＳ‐ＳＢＲ中の油展オイルを含めた合計量を記載した。
【００３７】
更に、各トレッド用ゴム組成物をトレッド部に用いて、タイヤサイズが１９５／６５Ｒ１５であり、図１に示す基本構造を有し、図２に示すトレッドパターンを基調とし、主溝の溝深さと、主溝の溝面積比率とを表１，２のように設定した空気入りタイヤを作製し、下記に示す方法により、耐摩耗性能、低転がり性能、通過音、ドライ性能、ウェット性能の評価を行った。
【００３８】
耐摩耗性能
各試験タイヤをリムサイズ１５×６Ｊのホイールに組み付けて、空気圧を２２０ｋＰａとして試験車両に装着し、舗装路面において１００００ｋｍを走行し、走行後の摩耗量を測定した。評価結果は、測定値の逆数を用いて、標準例１の値を１００とする指数にて示した。この指数値が大きいほど摩耗量が小さく耐摩耗性に優れることを意味する。
【００３９】
低転がり性能
各試験タイヤをリムサイズ１５×６Ｊのホイールに組み付けて、空気圧を２２０ｋＰａとして、室内ドラム試験機（ドラム径：１７０７ｍｍ）を用いて、ＪＡＴＭＡ  イヤーブック２００９年版記載の当該空気圧における最大負荷荷重の８５％に相当する荷重を負荷してドラムに押し付けた状態で、速度８０ｋｍ／ｈで走行させたときの転動抵抗を測定した。評価結果は、測定値の逆数を用いて、標準例１の値を１００とする指数で示した。この指数値が大きいほど転動抵抗が小さく、低転がり性能に優れることを意味する。
【００４０】
通過音
各試験タイヤをリムサイズ１５×６Ｊのホイールに組み付けて、空気圧を２２０ｋＰａとして試験車両に装着し、欧州通過音規制に対応したＥＥＣ／ＥＣＥタイヤ単体騒音規制に基づく測定方法に準拠して通過音〔ｄＢ〕を測定した。評価結果は、測定値の逆数を用いて、標準例１の値を１００とする指数で示した。この指数値が大きいほど通過音が小さいことを意味する。
【００４１】
ドライ性能
各試験タイヤをリムサイズ１５×６Ｊのホイールに組み付けて、空気圧を２２０ｋＰａとして試験車両に装着し、ドライ路面においてテストドライバーによる操縦安定性能の官能評価を行った。評価結果は、標準例１を基準（３点）とする５点法にて示した。この評価点が大きいほどドライ性能（ドライ路面での操縦安定性）が優れていることを意味する。
【００４２】
ウェット性能
各試験タイヤをリムサイズ１５×６Ｊのホイールに組み付けて、空気圧を２２０ｋＰａとして試験車両に装着し、ウェット路面においてテストドライバーによる操縦安定性能の官能評価を行った。評価結果は、標準例１を基準（３点）とする５点法にて示した。この評価点が大きいほどウェット性能（ウェット路面での操縦安定性）が優れていることを意味する。
【００４３】
【表１】
2019104484.tif 000004
【００４４】
【表２】
2019104484.tif 000005
【００４５】
表１，２において使用した原材料の種類を下記に示す。
・Ｓ‐ＳＢＲ１：変性スチレンブタジエンゴム、日本ゼオン社製  ＮＳ５６０（変性基がポリオルガノシロキサン、ガラス転移温度：−３０℃）
・Ｓ‐ＳＢＲ２：変性スチレンブタジエンゴム、日本ゼオン社製  ＮＳ６１２（変性基がＮＭＰ、ガラス転移温度：−６０℃）
・Ｓ‐ＳＢＲ３：スチレンブタジエンゴム（未変性）、日本ゼオン社製  ＮＳ５２２（ガラス転移温度：−３０℃）
・ＮＲ：天然ゴム、ＳＩＲ２０
・シリカ１：Ｓｏｌｖａｙ社製  １１６５ＭＰ（ＣＴＡＢ吸着比表面積：１５９ｍ2 ／ｇ）
・シリカ２：Ｅｖｏｎｉｋ社製  ９０００ＧＲ（ＣＴＡＢ吸着比表面積：１９７ｍ2 ／ｇ）
・ＣＢ：カーボンブラック、キャボット社製  Ｎ３３９
・シランカップリング剤１：Ｅｖｏｎｉｋ社製  ＳＩ６９
・シランカップリング剤２：Ｅｖｏｎｉｋ社製  ＳＩ３６３
・アルキルシラン：信越化学工業社製  ＫＢＥ‐３０８３
・アロマオイル：昭和シェル石油社製  エキストラクト４号Ｓ
・亜鉛華：正同化学工業社製  酸化亜鉛３種
・硫黄：軽井沢製錬所社製  油処理硫黄
・加硫促進剤：大内新興化学工業社製  ノクセラーＣＺ‐Ｇ
・加工助剤：ＳＴＲＵＫＴＯＬ社製  脂肪酸亜鉛２種
・芳香族変性テルペン樹脂：ヤスハラケミカル社製  ＹＳポリスターＴ１４
【００４６】
表１，２から明らかなように、実施例１〜９の空気入りタイヤは標準例１の空気入りタイヤに対して、耐摩耗性能、低転がり性能、通過音、ドライ性能、ウェット性能を維持または向上し、これら性能をバランスよく両立した。
【００４７】
一方、比較例１の空気入りタイヤは、トレッド用ゴム組成物が天然ゴムを含むため、低転がり性能が悪化した。比較例２の空気入りタイヤは、トレッド用ゴム組成物がアルキルトリエトキシシランを含まないため、耐摩耗性能および低転がり性能が悪化した。比較例３の空気入りタイヤは、トレッド用ゴム組成物におけるシリカの配合量が少ないため、耐摩耗性能が悪化した。比較例４の空気入りタイヤは、トレッド用ゴム組成物におけるシリカの配合量が多いため、低転がり性能が悪化した。比較例５の空気入りタイヤは、トレッド用ゴム組成物のゴム成分が未変性のジエン系ゴムであるため、耐摩耗性能および低転がり性能が悪化した。比較例６の空気入りタイヤは、主溝の溝深さが大きいため、低転がり性能、通過音、ドライ性能が悪化した。比較例７の空気入りタイヤは、主溝の溝深さが小さいため、耐摩耗性能およびウェット性能が悪化した。比較例８の空気入りタイヤは、主溝の溝面積比率が大きいため、耐摩耗性能、通過音、ドライ性能が悪化した。比較例９の空気入りタイヤは、主溝の溝面積比率が小さいため、低転がり性能およびウェット性能が悪化した。
【符号の説明】
【００４８】
１  トレッド部
２  サイドウォール部
３  ビード部
４  カーカス層
５  ビードコア
６  ビードフィラー
７  ベルト層
８  ベルト補強層
１１  トレッドゴム層
１１Ａ  キャップトレッドゴム層
１１Ｂ  アンダートレッドゴム層
１２  サイドゴム層
１３  リムクッションゴム層
２１  主溝
２２  陸部
２３，２５，２６，２７  ラグ溝
２４  周方向細溝
ＣＬ  タイヤ赤道
Ｅ  接地端
【図１】
2019104484.tif 000006
【図２】
2019104484.tif 000007